(57)【要約】本発明は、変形可能な蓄電池に関する。蓄電池は、第１及び第２の基板１，１’と、第１の基板１において第１曲線部に沿って堆積された少なくとも１つの第１の集電体２ａ，２ｂ，…と、第２の基板１’において第２曲線部に沿って堆積された少なくとも１つの第２の集電体２ａ’，２ｂ’，…と、第１の集電体２ａ，２ｂ，…に堆積された１組の第１ピラー４からなるアノードと、第２の集電体２ａ’，２ｂ’，…に堆積された１組の第２ピラー４’からなるカソードと、イオン種が移動できる電解質であって、第１の集電体２ａ，２ｂ，…及び第２の集電体２ａ’，２ｂ’，…がそれぞれ堆積された第１の基板１及び第２の基板１’の面は、互いに向かい合わせて配置され且つアノード及びカソードのピラー４，４’を満たす電解質が占有する空間５を区切る、電解質とを備える。【選択図】図５
2020511746.tif 000002
【特許請求の範囲】
【請求項１】
変形可能な蓄電池であって、
ａ．第１及び第２の変形可能な平面基板（１，１’）と、
ｂ．前記第１の基板の面の少なくとも一部に堆積された少なくとも１つの第１の集電体（２ａ，２ｂ，…）であって、長さが２つの端部間の距離よりも長い少なくとも１つの第１曲線部に近接し且つ該第１曲線部に沿って堆積された、第１の集電体（２ａ，２ｂ，…）と、
ｃ．前記第２の基板の面の少なくとも一部に堆積された少なくとも１つの第２の集電体（２ａ’，２ｂ’，…）であって、長さが２つの端部間の距離よりも長い少なくとも１つの第２曲線部に近接し且つ該第２曲線部の両側において堆積された、第２の集電体（２ａ’，２ｂ’，…）と、
ｄ．少なくとも１つの前記第１の集電体（２ａ，２ｂ，…）上に堆積された１組の第１ピラー（４）からなるアノードであって、前記１組の第１ピラー（４）は、前記第１の集電体の表面上に互いに間隔を空けて配置され、前記１組の第１ピラー（４）は、１〜１０００μｍの高さ及び１〜１００μｍの幅を有する、アノードと、
ｅ．少なくとも１つの前記第２の集電体（２ａ’，２ｂ’，…）上に堆積された１組の第２ピラー（４’）からなるカソードであって、前記１組の第２ピラー（４’）は、前記第２の集電体の表面上に互いに間隔を空けて配置され、前記１組の第２ピラー（４’）は、１〜１０００μｍの高さ及び１〜１００μｍの幅を有する、カソードと、
ｆ．イオン種が移動できる電解質であって、少なくとも１つの前記第１の集電体及び前記第２の集電体がそれぞれ堆積された前記第１の基板及び前記第２の基板の面は、互いに向かい合わせて配置され且つ前記アノード及び前記カソードのピラーを満たす該電解質が占有する空間（５）を区切る、電解質と
を備えた蓄電池。
【請求項２】
前記電解質は、ダングリング水素結合を有するポリマーから構成されている、
請求項１に記載の蓄電池。
【請求項３】
前記１組の第１ピラーの高さは第１の高さよりも低く、
前記第１のピラーに面する前記１組の第２ピラーの高さは第２の高さよりも低く、
前記第１のピラーの周りで互いに面する前記第１の基板及び前記第２の基板の面を隔てる距離は、前記第１の高さ及び前記第２の高さの合計よりも大きい、
請求項１又は２に記載の蓄電池。
【請求項４】
前記第１の集電体及び前記第２の集電体の幅は、１００〜４００μｍである、
請求項１〜３のいずれか１項に記載の蓄電池。
【請求項５】
前記第１ピラー及び前記第２ピラーは、互いに０．１〜２０μｍ離間している、
請求項１〜４のいずれか１項に記載の蓄電池。
【請求項６】
前記第１ピラー及び前記第２ピラーは、互いに２〜１０μｍ離間している、
請求項１〜５のいずれか１項に記載の蓄電池。
【請求項７】
前記第１ピラー及び前記第２ピラーは、１０〜１００μｍの高さを有する、
請求項１〜６のいずれか１項に記載の蓄電池。
【請求項８】
前記第１ピラー及び前記第２ピラーは、２〜１０μｍの幅を有する、
請求項１〜７のいずれか１項に記載の蓄電池。
【請求項９】
請求項１から８のいずれか１項に記載の蓄電池の製造方法であって、
ａ．前記第１の基板及び前記第２の基板を準備する工程と、
ｂ．前記第１の基板の面の少なくとも一部に、長さが２つの端部間の距離よりも長い少なくとも１つの前記第１曲線部に近接し且つ該第１曲線部に沿って、少なくとも１つの前記第１の集電体（２ａ，２ｂ，…）を堆積する工程と、
ｃ．前記第２の基板の面の少なくとも一部に、長さが２つの端部間の距離よりも長い少なくとも１つの前記第２曲線部に近接し該第２曲線部の両側に、少なくとも１つの前記第２の集電体（２ａ’，２ｂ’，…）を堆積する工程と、
ｄ．少なくとも１つの前記第１の集電体（２ａ，２ｂ，…）上に、該第１の集電体の表面上において互いに間隔を空けて配置される１組の第１ピラー（４）からなるアノードを堆積する工程と、
ｅ．少なくとも１つの前記第２の集電体（２ａ’，２ｂ’，…）上に、該第２の集電体の表面上において互いに間隔をあけて配置される１組の第２ピラー（４’）からなるカソードを堆積する工程と、
ｆ．少なくとも１つの前記第１の集電体及び少なくとも１つの前記第２の集電体がそれぞれ堆積された前記第１の基板及び前記第２の基板の面に電解質を堆積する一方、アノードにおける前記第１ピラー（４）及びカソードにおける前記第２ピラー（４’）を該電解質で満たし、これらの面を互いに向かい合わせる工程、
又は、
少なくとも１つの前記第１の集電体及び少なくとも１つの前記第２の集電体がそれぞれ堆積された前記第１の基板及び前記第２の基板の面を互いに向かい合わせて配置し、前記第１の基板及び前記第２の基板の面によって区切られた空間（５）に電解質を満たす一方、アノードにおける前記第１ピラー（４）及びカソードにおける前記第２ピラー（４’）を該電解質で満たす工程と、
を備えた、蓄電池の製造方法。
【発明の詳細な説明】
【技術分野】
【０００１】
本発明は、伸縮性のある電子機器の分野に関し、特に、変形可能な電気エネルギー貯蔵要素又は蓄電池の分野に関する。
【背景技術】
【０００２】
変形可能な電気容量又はバッテリーの開発を目的とした多くの研究がなされている。
【０００３】
特に、伸縮性のある基板上に活電極のミリメートル単位の島状配列を、伸縮性のある集電体として使用される蛇行部によって互いに接続された薄層の形態で、堆積させることが知られている。この構成は、３００％の伸長を可能にするが、蛇行部の相互接続のための表面の大部分を動かす欠点がある。従って、バッテリーの活物質が占めるのは、全表面の３０％未満である。
【０００４】
また、事前に引き伸ばされた活物質に金属接触部を堆積させることも知られており、事前に引き伸ばされた基板が初期形状に戻ったときに「ウェーブレット」の構成を形成する。この方法の制限は、最初の事前伸長率が関わっているが、これは一般に非常に低い。
【０００５】
最後に、電気エネルギー貯蔵特性を有する繊維を作ることも知られており、これによれば、織ることによって伸縮性は自然に保証される。この方法の欠点は、非常に限られた体積の繊維内にリチウムイオンバッテリーのすべての多層電気化学を包含する必要があることである。
【発明の概要】
【０００６】
本発明の目的は、蓄電池タイプのエネルギーの電気化学的貯蔵装置を提案することであり、これにより、装置に長時間機械的ストレスがかかった場合に、電気化学的性能（単位表面あたりの高エネルギー及び電力の密度）に関してこれまでに得られた結果の改善を可能にすることである。
【０００７】
この目的のために、本発明は、以下を備えた変形可能な蓄電池に関する。
ａ．第１及び第２の変形可能な平面基板
ｂ．第１の基板の面の少なくとも一部に堆積された少なくとも１つの第１の集電体であって、長さが２つの端部間の距離よりも長い少なくとも１つの第１曲線部に近接し且つ該第１曲線部に沿って堆積された、第１の集電体
ｃ．第２の基板の面の少なくとも一部に堆積された少なくとも１つの第２の集電体であって、長さが２つの端部間の距離よりも長い少なくとも１つの第２曲線部に近接し且つ該第２曲線部の両側において堆積された、第２の集電体
ｄ．少なくとも１つの第１の集電体上に堆積された１組の第１ピラーからなるアノードであって、１組の第１ピラーは、第１の集電体の表面上に互いに間隔を空けて配置された、アノード
ｅ．少なくとも１つの第２の集電体上に堆積された１組の第２ピラーからなるカソードであって、１組の第２ピラーは、第２の集電体の表面上に互いに間隔を空けて配置された、カソード
ｆ．イオン種が移動できる電解質であって、少なくとも１つの第１の集電体及び第２の集電体がそれぞれ堆積された第１の基板及び第２の基板の面は、互いに向かい合わせて配置され且つアノード及びカソードのピラーを満たす該電解質が占有する空間を区切る、電解質。
【０００８】
本発明の一態様では、電解質は自己修復ポリマーである。
【０００９】
本発明の一態様では、１組の第１ピラーの高さは第１の高さよりも低く、第１のピラーに面する１組の第２ピラーの高さは第２の高さよりも低く、第１のピラーの周りで互いに面する第１の基板及び第２の基板の面を隔てる距離は、第１の高さ及び第２の高さの合計よりも大きい。
【００１０】
本発明の一態様では、両集電体の幅は、１００〜４００μｍである。
【００１１】
本発明の一態様では、両ピラーは、互いに０．１〜２０μｍ離間している。
【００１２】
本発明の一態様では、両ピラーは、互いに２〜１０μｍ離間している。
【００１３】
本発明の一態様では、両ピラーは、１〜１０００μｍの高さを有する。
【００１４】
本発明の一態様では、両ピラーは、１０〜１００μｍの高さを有する。
【００１５】
本発明の一態様では、両ピラーは、１〜１００μｍの幅を有する。
【００１６】
本発明の一態様では、両ピラーは、２〜１０μｍの幅を有する。
【００１７】
本発明はまた、以下の工程を含む、請求項１〜８のいずれか１項に記載の蓄電池を製造する方法に関する。
ａ．第１及び第２の基板を準備する工程
ｂ．第１の基板の面の少なくとも一部に、長さが２つの端部間の距離よりも長い少なくとも１つの第１曲線部に近接し且つ第１曲線部に沿って、少なくとも１つの第１の集電体を堆積する工程
ｃ．第２の基板の面の少なくとも一部に、長さが２つの端部間の距離よりも長い少なくとも１つの第２曲線部に近接し第２曲線部の両側に、少なくとも１つの第２の集電体を堆積する工程
ｄ．少なくとも１つの第１の集電体上に、第１の集電体の表面上において互いに間隔を空けて配置される１組の第１ピラーからなるアノードを堆積する工程
ｅ．少なくとも１つの第２の集電体上に、第２の集電体の表面上において互いに間隔をあけて配置される１組の第２ピラーからなるカソードを堆積する工程
ｆ．少なくとも１つの第１の集電体及び少なくとも１つの第２の集電体がそれぞれ堆積された第１の基板及び第２の基板の面に電解質を満たす一方、アノードにおける第１ピラー及びカソードにおける第２ピラーを該電解質で満たし、これらの面を互いに向かい合わせる工程、
又は、
少なくとも１つの第１の集電体及び少なくとも１つの第２の集電体がそれぞれ堆積された第１及び第２の基板の面を互いに向かい合わせて配置し、第１の基板及び第２の基板の面によって区切られた空間に電解質を堆積する一方、アノードにおける第１ピラー及びカソードにおける第２ピラーをこの電解質で満たす工程。
【００１８】
よりよく理解するために、本発明を、限定しない例として、本発明に係る製品の実施形態を示す添付の図面を参照しながら説明する。
【図面の簡単な説明】
【００１９】
【図１】本発明に係る電気エネルギー貯蔵要素の２つの電極のうちの１つの支持体として機能する基板の概略上面図である。
【図２】図１に示す基板上に堆積された集電体の一部の概略上面図である。
【図３】図１に示す基板上に堆積された集電体の一部の概略斜視図である。
【図４】本発明の一実施形態に係る電気エネルギー貯蔵要素のすべての構成要素の概略斜視図である。
【図５】本発明の一実施形態に係る電気エネルギー貯蔵要素のすべての構成要素の第２の概略斜視図であり部分分解図である。
【図６ａ】基板の面内に双方向の周期性を有する蛇行メッシュの一例を示す。
【図６ｂ】基板の面内に双方向の周期性を有する蛇行メッシュの図６ａとは異なる一例を示す。
【図６ｃ】基板の面内に双方向の周期性を有する蛇行メッシュの図６ａ及び図６ｂとは異なる一例を示す。
【図７】本発明に係る製造方法によって製造される中間製品の概略図である。
【発明を実施するための形態】
【００２０】
蓄電池は以下の要素で構成されることが知られている。
−  放電中に回路内に電子を放出する、アノードと呼ばれる負極と接触している第１の集電体
−  放電中に回路から電子を捕捉する、カソードと呼ばれる正極と接触している第２の集電体
−  短絡を防止する一方、電極で発生するさまざまな電気化学反応に関わるイオンの輸送を確保する電解質で満たされた、セパレーター
−  蓄電池の充電中、反対方向に発生する電荷（電子及びイオン種）の移動
【００２１】
自己修復ポリマーと呼ばれる種類のポリマーのいくつかの材料は、材料内部で機械的破壊（割れ）が起こる際、局所的重合反応が自発的に起こる効果により、その破壊部分が自然に再生するという特有の性質があることも知られている。
【００２２】
本発明に係る蓄電池は、一方で、それ自体が細長くなって折り畳まれ且つ蛇行するように見える集電体の形状により特徴付けられ、他方で、アノード及びカソードが、その基部がそれぞれの集電体上に配置された１組のマイクロピラーの列に形成されていることにより特徴付けられる。
【００２３】
本発明の一実施形態では、各集電体は、ＰＥＴやポリイミドやカプトンなどの曲げられる可撓性基板、又はポリジメチルシロキサン（ＰＤＭＳ）やポリウレタンなどの伸縮性のある順応性基板のいずれかの上に作製される。
【００２４】
集電体の材料は、様々な既知の導電性材料、例えば、金、銅、チタン、又はアルミニウムなどの金属から選択できる。
【００２５】
材料の堆積方法は、例えば、金属気相堆積法や積層法（ｌａｍｉｎａｔｉｏｎ  ｍｅｔｈｏｄ）などの既知の方法の１つ、又はスクリーン印刷／インクジェット印刷による導電性材料の印刷などのより最近の技術の１つから選択できる。蛇行部のパターン形成は、集電体の堆積領域を区切ることを可能にするマスクを介した材料の堆積によって付加的に実行できる。それらは、フォトリソグラフィー又はレーザーリソグラフィー、電子又はイオンビームリソグラフィーによって減法的に（ｓｕｂｔｒａｃｔｉｖｅｌｙ）形成することもできる。
【００２６】
図１は、電気エネルギー貯蔵要素の電極を構成する、共通部分３と接触するいくつかの蛇行部２ａ，２ｂ，…からなる集電体が堆積された平坦なブレード形状の基板１の上面図である。蛇行部の形状は、細長くなって折り畳まれているため、集電体の物理的及び電気的連続性を損なうことなく何度も変形及び伸縮できるという利点がある。これらの蛇行部の線幅は、数百マイクロメートル程度又はそれ以下であり、好ましくは、１００〜４００μｍである。蛇行部の正確な形状は、その伸縮性を損なわずに集電体の表面を最大化するように決定される。蛇行部は、一軸方向のみの伸長をサポートするように一方向に、又は基板の二軸方向の変形をサポートするように二方向に、波形状の周期性を有していてもよい。両方向に周期性を有する蛇行メッシュの例を図６ａ〜６ｃに示す。
【００２７】
本発明の一実施形態では、各集電体は、その集電体上に堆積され、実質的に円柱状の１組のマイクロピラー４に構成された電極に関連付けられ、各円柱状のピラーは、図３の概略斜視図に示すように、その基部が蛇行部の上に配置されている。
【００２８】
マイクロピラーの基部の直径又は幅は、数マイクロメートル程度であり、好ましくは１〜１００μｍ、より好ましくは２〜１０μｍである。
【００２９】
マイクロピラーの高さは、数十マイクロメートル程度であり、好ましくは１〜１０００μｍ、より好ましくは１０〜１００μｍである。
【００３０】
マイクロピラー間の間隔は、数マイクロメートル程度であり、好ましくは０．１〜２０μｍ、より好ましくは２μｍ〜１０μｍである。
【００３１】
アノードの形成に使用される活物質は、リチウム金属などのアノードとしての機能が知られているリチウム及び／又はナトリウム含有活物質、例えば、リチウム金属、ナトリウム金属、ケイ素、ビスマス、ＳｎＳｂなどの金属間化合物、ＬｉＭｙＮ２（ＭはＦｅ、Ｃｏ、Ｎｉ、Ｍｎ又はＣｕであり、ｙは金属の化学量論係数である。）などのリチウム化窒化物、炭素、ＬｉＣ６、グラフェンなどの炭素化合物、Ｓｎ又はＳｎＭ（ＭはＦｅ、Ｃｏ、Ｎｉ、Ｍｎ、又はＣｕである。）などのスズ合金、ＳｎＯやＳｎＯ２などの酸化スズ、ＴｉＯ２などの遷移金属酸化物、及びＬｉ４Ｔｉ５Ｏ１２（ＬＴＯ）などのリチウム化酸化物、から選択できる。
【００３２】
カソードの形成に使用される活物質は、カソードとしての機能が知られているリチウム及び／又はナトリウム含有活物質、例えば、特にＭｎＯ２、ＬｉＭｎ２Ｏ４、ＬｉＮｉ０．５Ｍｎ１．５Ｏ４などのマンガン酸化物、ＬｉＣｏＯ２やＬｉＴｉＳ２、Ｖ２Ｏ５やＬｉＶ３Ｏ８などの酸化バナジウム、ＬｉＭＰＯ４（ＭはＦｅ、Ｃｏ、Ｎｉ、Ｍｎ又はＣｕである。）などのリン酸塩のような無機ポリアニオン化合物、ＬｉＦｅＰＯ４Ｆ又はＬｉ２Ｃｏ１−ｘＭｘＰＯ４Ｆ（ＭはＦｅ又はＭｎであり、ｘは金属の化学量論係数である。）などのフルオロリン酸塩、又はＣｕ３（ＰＯ４）２などの銅リン酸塩から選択することができる。
【００３３】
本発明に係る変形可能な蓄電池の好ましい例として、特に、以下のものが挙げられる。
【００３４】
アノードがリチウムで構成され、カソードがＭｎＯ２で構成されている。
【００３５】
アノードがリチウムで構成され、カソードがＬｉＭｎ２Ｏ４で構成されている。
【００３６】
アノードがリチウムで構成され、カソードがＬｉＮｉ０．５Ｍｎ１．５Ｏ４で構成されている。
【００３７】
アノードがリチウムで構成され、カソードがＬｉＣｏＯ２で構成されている。
【００３８】
アノードがリチウムで構成され、カソードがＬｉＴｉＳ２で構成されている。
【００３９】
アノードがリチウムで構成され、カソードがＶ２Ｏ５で構成されている。
【００４０】
アノードがリチウムで構成され、カソードがＬｉＶ３Ｏ８で構成されている。
【００４１】
アノードがリチウムで構成され、カソードがＬｉＦｅＰＯ４で構成されている。
【００４２】
アノードがリチウムで構成され、カソードがＬｉＣｏＰＯ４で構成されている。
【００４３】
アノードがリチウムで構成され、カソードがＬｉＮｉＰＯ４で構成されている。
【００４４】
アノードがリチウムで構成され、カソードがＬｉＭｎＰＯ４で構成されている。
【００４５】
アノードがリチウムで構成され、カソードがＬｉＣｕＰＯ４で構成されている。
【００４６】
アノードがリチウムで構成され、カソードがＬｉＦｅＰＯ４Ｆで構成されている。
【００４７】
アノードがリチウムで構成され、カソードがＣｕ３（ＰＯ４）２で構成されている。
【００４８】
アノードがリチウムで構成され、カソードがＬｉ２Ｃｏ１−ｘＦｅｘＰＯ４Ｆで構成されている。
【００４９】
アノードがリチウムで構成され、カソードがＬｉ２Ｃｏ１−ｘＦｅＭｎｘＰＯ４Ｆで構成されている。
【００５０】
アノードが炭素で構成され、カソードがＭｎＯ２で構成されている。
【００５１】
アノードが炭素で構成され、カソードがＬｉＭｎ２Ｏ４で構成されている。
【００５２】
アノードが炭素で構成され、カソードがＬｉＮｉ０．５Ｍｎ１．５Ｏ４で構成されている。
【００５３】
アノードが炭素で構成され、カソードがＬｉＣｏＯ２で構成されている。
【００５４】
アノードが炭素で構成され、カソードがＬｉＴｉＳ２で構成されている。
【００５５】
アノードが炭素で構成され、カソードがＶ２Ｏ５で構成されている。
【００５６】
アノードが炭素で構成され、カソードがＬｉＶ３Ｏ８で構成されている。
【００５７】
アノードが炭素で構成され、カソードがＬｉＦｅＰＯ４で構成されている。
【００５８】
アノードが炭素で構成され、カソードがＬｉＣｏＰＯ４で構成されている。
【００５９】
アノードが炭素で構成され、カソードがＬｉＮｉＰＯ４で構成されている。
【００６０】
アノードが炭素で構成され、カソードがＬｉＭｎＰＯ４で構成されている。
【００６１】
アノードが炭素で構成され、カソードがＬｉＣｕＰＯ４で構成されている。
【００６２】
アノードが炭素で構成され、カソードがＬｉＦｅＰＯ４Ｆで構成されている。
【００６３】
アノードが炭素で構成され、カソードがＣｕ３（ＰＯ４）２で構成されている。
【００６４】
アノードが炭素で構成され、カソードがＬｉ２Ｃｏ１−ｘＦｅｘＰＯ４Ｆで構成されている。
【００６５】
アノードが炭素で構成され、カソードがＬｉ２Ｃｏ１−ｘＦｅＭｎｘＰＯ４Ｆで構成されている。
【００６６】
アノードがグラフェンで構成され、カソードがＭｎＯ２で構成されている。
【００６７】
アノードがグラフェンで構成され、カソードがＬｉＭｎ２Ｏ４で構成されている。
【００６８】
アノードがグラフェンで構成され、カソードがＬｉＮｉ０．５Ｍｎ１．５Ｏ４で構成されている。
【００６９】
アノードがグラフェンで構成され、カソードがＬｉＣｏＯ２で構成されている。
【００７０】
アノードがグラフェンで構成され、カソードがＬｉＴｉＳ２で構成されている。
【００７１】
アノードがグラフェンで構成され、カソードがＶ２Ｏ５で構成されている。
【００７２】
アノードがグラフェンで構成され、カソードがＬｉＶ３Ｏ８で構成されている。
【００７３】
アノードがグラフェンで構成され、カソードがＬｉＦｅＰＯ４で構成されている。
【００７４】
アノードがグラフェンで構成され、カソードがＬｉＣｏＰＯ４で構成されている。
【００７５】
アノードがグラフェンで構成され、カソードがＬｉＮｉＰＯ４で構成されている。
【００７６】
アノードがグラフェンで構成され、カソードがＬｉＭｎＰＯ４で構成されている。
【００７７】
アノードがグラフェンで構成され、カソードがＬｉＣｕＰＯ４で構成されている。
【００７８】
アノードがグラフェンで構成され、カソードがＬｉＦｅＰＯ４Ｆで構成されている。
【００７９】
アノードがグラフェンで構成され、カソードがＣｕ３（ＰＯ４）２で構成されている。
【００８０】
アノードがグラフェンで構成され、カソードがＬｉ２Ｃｏ１−ｘＦｅｘＰＯ４Ｆで構成されている。
【００８１】
アノードがグラフェンで構成され、カソードがＬｉ２Ｃｏ１−ｘＦｅＭｎｘＰＯ４Ｆで構成されている。
【００８２】
アノードがＳｎで構成され、カソードがＭｎＯ２で構成されている。
【００８３】
アノードがＳｎで構成され、カソードがＬｉＭｎ２Ｏ４で構成されている。
【００８４】
アノードがＳｎで構成され、カソードがＬｉＮｉ０．５Ｍｎ１．５Ｏ４で構成されている。
【００８５】
アノードがＳｎで構成され、カソードがＬｉＣｏＯ２で構成されている。
【００８６】
アノードがＳｎで構成され、カソードがＬｉＴｉＳ２で構成されている。
【００８７】
アノードがＳｎで構成され、カソードがＶ２Ｏ５で構成されている。
【００８８】
アノードがＳｎで構成され、カソードがＬｉＶ３Ｏ８で構成されている。
【００８９】
アノードがＳｎで構成され、カソードがＬｉＦｅＰＯ４で構成されている。
【００９０】
アノードがＳｎで構成され、カソードがＬｉＣｏＰＯ４で構成されている。
【００９１】
アノードがＳｎで構成され、カソードがＬｉＮｉＰＯ４で構成されている。
【００９２】
アノードがＳｎで構成され、カソードがＬｉＭｎＰＯ４で構成されている。
【００９３】
アノードがＳｎで構成され、カソードがＬｉＣｕＰＯ４で構成されている。
【００９４】
アノードがＳｎで構成され、カソードがＬｉＦｅＰＯ４Ｆで構成されている。
【００９５】
アノードがＳｎで構成され、カソードがＣｕ３（ＰＯ４）２で構成されている。
【００９６】
アノードがＳｎで構成され、カソードがＬｉ２Ｃｏ１−ｘＦｅｘＰＯ４Ｆで構成されている。
【００９７】
アノードがＳｎで構成され、カソードがＬｉ２Ｃｏ１−ｘＦｅＭｎｘＰＯ４Ｆで構成されている。
【００９８】
アノードがＳｎＦｅで構成され、カソードがＭｎＯ２で構成されている。
【００９９】
アノードがＳｎＦｅで構成され、カソードがＬｉＭｎ２Ｏ４で構成されている。
【０１００】
アノードがＳｎＦｅで構成され、カソードがＬｉＮｉ０．５Ｍｎ１．５Ｏ４で構成されている。
【０１０１】
アノードがＳｎＦｅで構成され、カソードがＬｉＣｏＯ２で構成されている。
【０１０２】
アノードがＳｎＦｅで構成され、カソードがＬｉＴｉＳ２で構成されている。
【０１０３】
アノードがＳｎＦｅで構成され、カソードがＶ２Ｏ５で構成されている。
【０１０４】
アノードがＳｎＦｅで構成され、カソードがＬｉＶ３Ｏ８で構成されている。
【０１０５】
アノードがＳｎＦｅで構成され、カソードがＬｉＦｅＰＯ４で構成されている。
【０１０６】
アノードがＳｎＦｅで構成され、カソードがＬｉＣｏＰＯ４で構成されている。
【０１０７】
アノードがＳｎＦｅで構成され、カソードがＬｉＮｉＰＯ４で構成されている。
【０１０８】
アノードがＳｎＦｅで構成され、カソードがＬｉＭｎＰＯ４で構成されている。
【０１０９】
アノードがＳｎＦｅで構成され、カソードがＬｉＣｕＰＯ４で構成されている。
【０１１０】
アノードがＳｎＦｅで構成され、カソードがＬｉＦｅＰＯ４Ｆで構成されている。
【０１１１】
アノードがＳｎＦｅで構成され、カソードがＣｕ３（ＰＯ４）２で構成されている。
【０１１２】
アノードがＳｎＦｅで構成され、カソードがＬｉ２Ｃｏ１−ｘＦｅｘＰＯ４Ｆで構成されている。
【０１１３】
アノードがＳｎＦｅで構成され、カソードがＬｉ２Ｃｏ１−ｘＦｅＭｎｘＰＯ４Ｆで構成されている。
【０１１４】
アノードがＳｎＣｏで構成され、カソードがＭｎＯ２で構成されている。
【０１１５】
アノードがＳｎＣｏで構成され、カソードがＬｉＭｎ２Ｏ４で構成されている。
【０１１６】
アノードがＳｎＣｏで構成され、カソードがＬｉＮｉ０．５Ｍｎ１．５Ｏ４で構成されている。
【０１１７】
アノードがＳｎＣｏで構成され、カソードがＬｉＣｏＯ２で構成されている。
【０１１８】
アノードがＳｎＣｏで構成され、カソードがＬｉＴｉＳ２で構成されている。
【０１１９】
アノードがＳｎＣｏで構成され、カソードがＶ２Ｏ５で構成されている。
【０１２０】
アノードがＳｎＣｏで構成され、カソードがＬｉＶ３Ｏ８で構成されている。
【０１２１】
アノードがＳｎＣｏで構成され、カソードがＬｉＦｅＰＯ４で構成されている。
【０１２２】
アノードがＳｎＣｏで構成され、カソードがＬｉＣｏＰＯ４で構成されている。
【０１２３】
アノードがＳｎＣｏで構成され、カソードがＬｉＮｉＰＯ４で構成されている。
【０１２４】
アノードがＳｎＣｏで構成され、カソードがＬｉＭｎＰＯ４で構成されている。
【０１２５】
アノードがＳｎＣｏで構成され、カソードがＬｉＣｕＰＯ４で構成されている。
【０１２６】
アノードがＳｎＣｏで構成され、カソードがＬｉＦｅＰＯ４Ｆで構成されている。
【０１２７】
アノードがＳｎＣｏで構成され、カソードがＣｕ３（ＰＯ４）２で構成されている。
【０１２８】
アノードがＳｎＣｏで構成され、カソードがＬｉ２Ｃｏ１−ｘＦｅｘＰＯ４Ｆで構成されている。
【０１２９】
アノードがＳｎＣｏで構成され、カソードがＬｉ２Ｃｏ１−ｘＦｅＭｎｘＰＯ４Ｆで構成されている。
【０１３０】
アノードがＳｎＮｉで構成され、カソードがＭｎＯ２で構成されている。
【０１３１】
アノードがＳｎＮｉで構成され、カソードがＬｉＭｎ２Ｏ４で構成されている。
【０１３２】
アノードがＳｎＮｉで構成され、カソードがＬｉＮｉ０．５Ｍｎ１．５Ｏ４で構成されている。
【０１３３】
アノードがＳｎＮｉで構成され、カソードがＬｉＣｏＯ２で構成されている。
【０１３４】
アノードがＳｎＮｉで構成され、カソードがＬｉＴｉＳ２で構成されている。
【０１３５】
アノードがＳｎＮｉで構成され、カソードがＶ２Ｏ５で構成されている。
【０１３６】
アノードがＳｎＮｉで構成され、カソードがＬｉＶ３Ｏ８で構成されている。
【０１３７】
アノードがＳｎＮｉで構成され、カソードがＬｉＦｅＰＯ４で構成されている。
【０１３８】
アノードがＳｎＮｉで構成され、カソードがＬｉＣｏＰＯ４で構成されている。
【０１３９】
アノードがＳｎＮｉで構成され、カソードがＬｉＮｉＰＯ４で構成されている。
【０１４０】
アノードがＳｎＮｉで構成され、カソードがＬｉＭｎＰＯ４で構成されている。
【０１４１】
アノードがＳｎＮｉで構成され、カソードがＬｉＣｕＰＯ４で構成されている。
【０１４２】
アノードがＳｎＮｉで構成され、カソードがＬｉＦｅＰＯ４Ｆで構成されている。
【０１４３】
アノードがＳｎＮｉで構成され、カソードがＣｕ３（ＰＯ４）２で構成されている。
【０１４４】
アノードがＳｎＮｉで構成され、カソードがＬｉ２Ｃｏ１−ｘＦｅｘＰＯ４Ｆで構成されている。
【０１４５】
アノードがＳｎＮｉで構成され、カソードがＬｉ２Ｃｏ１−ｘＦｅＭｎｘＰＯ４Ｆで構成されている。
【０１４６】
アノードがＳｎＭｎで構成され、カソードがＭｎＯ２で構成されている。
【０１４７】
アノードがＳｎＭｎで構成され、カソードがＬｉＭｎ２Ｏ４で構成されている。
【０１４８】
アノードがＳｎＭｎで構成され、カソードがＬｉＮｉ０．５Ｍｎ１．５Ｏ４で構成されている。
【０１４９】
アノードがＳｎＭｎで構成され、カソードがＬｉＣｏＯ２で構成されている。
【０１５０】
アノードがＳｎＭｎで構成され、カソードがＬｉＴｉＳ２で構成されている。
【０１５１】
アノードがＳｎＭｎで構成され、カソードがＶ２Ｏ５で構成されている。
【０１５２】
アノードがＳｎＭｎで構成され、カソードがＬｉＶ３Ｏ８で構成されている。
【０１５３】
アノードがＳｎＭｎで構成され、カソードがＬｉＦｅＰＯ４で構成されている。
【０１５４】
アノードがＳｎＭｎで構成され、カソードがＬｉＣｏＰＯ４で構成されている。
【０１５５】
アノードがＳｎＭｎで構成され、カソードがＬｉＮｉＰＯ４で構成されている。
【０１５６】
アノードがＳｎＭｎで構成され、カソードがＬｉＭｎＰＯ４で構成されている。
【０１５７】
アノードがＳｎＭｎで構成され、カソードがＬｉＣｕＰＯ４で構成されている。
【０１５８】
アノードがＳｎＭｎで構成され、カソードがＬｉＦｅＰＯ４Ｆで構成されている。
【０１５９】
アノードがＳｎＭｎで構成され、カソードがＣｕ３（ＰＯ４）２で構成されている。
【０１６０】
アノードがＳｎＭｎで構成され、カソードがＬｉ２Ｃｏ１−ｘＦｅｘＰＯ４Ｆで構成されている。
【０１６１】
アノードがＳｎＭｎで構成され、カソードがＬｉ２Ｃｏ１−ｘＦｅＭｎｘＰＯ４Ｆで構成されている。
【０１６２】
アノードがＳｎＣｕで構成され、カソードがＭｎＯ２で構成されている。
【０１６３】
アノードがＳｎＣｕで構成され、カソードがＬｉＭｎ２Ｏ４で構成されている。
【０１６４】
アノードがＳｎＣｕで構成され、カソードがＬｉＮｉ０．５Ｍｎ１．５Ｏ４で構成されている。
【０１６５】
アノードがＳｎＣｕで構成され、カソードがＬｉＣｏＯ２で構成されている。
【０１６６】
アノードがＳｎＣｕで構成され、カソードがＬｉＴｉＳ２で構成されている。
【０１６７】
アノードがＳｎＣｕで構成され、カソードがＶ２Ｏ５で構成されている。
【０１６８】
アノードがＳｎＣｕで構成され、カソードがＬｉＶ３Ｏ８で構成されている。
【０１６９】
アノードがＳｎＣｕで構成され、カソードがＬｉＦｅＰＯ４で構成されている。
【０１７０】
アノードがＳｎＣｕで構成され、カソードがＬｉＣｏＰＯ４で構成されている。
【０１７１】
アノードがＳｎＣｕで構成され、カソードがＬｉＮｉＰＯ４で構成されている。
【０１７２】
アノードがＳｎＣｕで構成され、カソードがＬｉＭｎＰＯ４で構成されている。
【０１７３】
アノードがＳｎＣｕで構成され、カソードがＬｉＣｕＰＯ４で構成されている。
【０１７４】
アノードがＳｎＣｕで構成され、カソードがＬｉＦｅＰＯ４Ｆで構成されている。
【０１７５】
アノードがＳｎＣｕで構成され、カソードがＣｕ３（ＰＯ４）２で構成されている。
【０１７６】
アノードがＳｎＣｕで構成され、カソードがＬｉ２Ｃｏ１−ｘＦｅｘＰＯ４Ｆで構成されている。
【０１７７】
アノードがＳｎＣｕで構成され、カソードがＬｉ２Ｃｏ１−ｘＦｅＭｎｘＰＯ４Ｆで構成されている。
【０１７８】
アノードがＳｎＯで構成され、カソードがＭｎＯ２で構成されている。
【０１７９】
アノードがＳｎＯで構成され、カソードがＬｉＭｎ２Ｏ４で構成されている。
【０１８０】
アノードがＳｎＯで構成され、カソードがＬｉＮｉ０．５Ｍｎ１．５Ｏ４で構成されている。
【０１８１】
アノードがＳｎＯで構成され、カソードがＬｉＣｏＯ２で構成されている。
【０１８２】
アノードがＳｎＯで構成され、カソードがＬｉＴｉＳ２で構成されている。
【０１８３】
アノードがＳｎＯで構成され、カソードがＶ２Ｏ５で構成されている。
【０１８４】
アノードがＳｎＯで構成され、カソードがＬｉＶ３Ｏ８で構成されている。
【０１８５】
アノードがＳｎＯで構成され、カソードがＬｉＦｅＰＯ４で構成されている。
【０１８６】
アノードがＳｎＯで構成され、カソードがＬｉＣｏＰＯ４で構成されている。
【０１８７】
アノードがＳｎＯで構成され、カソードがＬｉＮｉＰＯ４で構成されている。
【０１８８】
アノードがＳｎＯで構成され、カソードがＬｉＭｎＰＯ４で構成されている。
【０１８９】
アノードがＳｎＯで構成され、カソードがＬｉＣｕＰＯ４で構成されている。
【０１９０】
アノードがＳｎＯで構成され、カソードがＬｉＦｅＰＯ４Ｆで構成されている。
【０１９１】
アノードがＳｎＯで構成され、カソードがＣｕ３（ＰＯ４）２で構成されている。
【０１９２】
アノードがＳｎＯで構成され、カソードがＬｉ２Ｃｏ１−ｘＦｅｘＰＯ４Ｆで構成されている。
【０１９３】
アノードがＳｎＯで構成され、カソードがＬｉ２Ｃｏ１−ｘＦｅＭｎｘＰＯ４Ｆで構成されている。
【０１９４】
アノードがＳｎＯ２で構成され、カソードがＭｎＯ２で構成されている。
【０１９５】
アノードがＳｎＯ２で構成され、カソードがＬｉＭｎ２Ｏ４で構成されている。
【０１９６】
アノードがＳｎＯ２で構成され、カソードがＬｉＮｉ０．５Ｍｎ１．５Ｏ４で構成されている。
【０１９７】
アノードがＳｎＯ２で構成され、カソードがＬｉＣｏＯ２で構成されている。
【０１９８】
アノードがＳｎＯ２で構成され、カソードがＬｉＴｉＳ２で構成されている。
【０１９９】
アノードがＳｎＯ２で構成され、カソードがＶ２Ｏ５で構成されている。
【０２００】
アノードがＳｎＯ２で構成され、カソードがＬｉＶ３Ｏ８で構成されている。
【０２０１】
アノードがＳｎＯ２で構成され、カソードがＬｉＦｅＰＯ４で構成されている。
【０２０２】
アノードがＳｎＯ２で構成され、カソードがＬｉＣｏＰＯ４で構成されている。
【０２０３】
アノードがＳｎＯ２で構成され、カソードがＬｉＮｉＰＯ４で構成されている。
【０２０４】
アノードがＳｎＯ２で構成され、カソードがＬｉＭｎＰＯ４で構成されている。
【０２０５】
アノードがＳｎＯ２で構成され、カソードがＬｉＣｕＰＯ４で構成されている。
【０２０６】
アノードがＳｎＯ２で構成され、カソードがＬｉＦｅＰＯ４Ｆで構成されている。
【０２０７】
アノードがＳｎＯ２で構成され、カソードがＣｕ３（ＰＯ４）２で構成されている。
【０２０８】
アノードがＳｎＯ２で構成され、カソードがＬｉ２Ｃｏ１−ｘＦｅｘＰＯ４Ｆで構成されている。
【０２０９】
アノードがＳｎＯ２で構成され、カソードがＬｉ２Ｃｏ１−ｘＦｅＭｎｘＰＯ４Ｆで構成されている。
【０２１０】
アノードがＬｉＣ６で構成され、カソードがＭｎＯ２で構成されている。
【０２１１】
アノードがＬｉＣ６で構成され、カソードがＬｉＭｎ２Ｏ４で構成されている。
【０２１２】
アノードがＬｉＣ６で構成され、カソードがＬｉＮｉ０．５Ｍｎ１．５Ｏ４で構成されている。
【０２１３】
アノードがＬｉＣ６で構成され、カソードがＬｉＣｏＯ２で構成されている。
【０２１４】
アノードがＬｉＣ６で構成され、カソードがＬｉＴｉＳ２で構成されている。
【０２１５】
アノードがＬｉＣ６で構成され、カソードがＶ２Ｏ５で構成されている。
【０２１６】
アノードがＬｉＣ６で構成され、カソードがＬｉＶ３Ｏ８で構成されている。
【０２１７】
アノードがＬｉＣ６で構成され、カソードがＬｉＦｅＰＯ４で構成されている。
【０２１８】
アノードがＬｉＣ６で構成され、カソードがＬｉＣｏＰＯ４で構成されている。
【０２１９】
アノードがＬｉＣ６で構成され、カソードがＬｉＮｉＰＯ４で構成されている。
【０２２０】
アノードがＬｉＣ６で構成され、カソードがＬｉＭｎＰＯ４で構成されている。
【０２２１】
アノードがＬｉＣ６で構成され、カソードがＬｉＣｕＰＯ４で構成されている。
【０２２２】
アノードがＬｉＣ６で構成され、カソードがＬｉＦｅＰＯ４Ｆで構成されている。
【０２２３】
アノードがＬｉＣ６で構成され、カソードがＣｕ３（ＰＯ４）２で構成されている。
【０２２４】
アノードがＬｉＣ６で構成され、カソードがＬｉ２Ｃｏ１−ｘＦｅｘＰＯ４Ｆで構成されている。
【０２２５】
アノードがＬｉＣ６で構成され、カソードがＬｉ２Ｃｏ１−ｘＦｅＭｎｘＰＯ４Ｆで構成されている。
【０２２６】
アノードがケイ素で構成され、カソードがＭｎＯ２で構成されている。
【０２２７】
アノードがケイ素で構成され、カソードがＬｉＭｎ２Ｏ４で構成されている。
【０２２８】
アノードがケイ素で構成され、カソードがＬｉＮｉ０．５Ｍｎ１．５Ｏ４で構成されている。
【０２２９】
アノードがケイ素で構成され、カソードがＬｉＣｏＯ２で構成されている。
【０２３０】
アノードがケイ素で構成され、カソードがＬｉＴｉＳ２で構成されている。
【０２３１】
アノードがケイ素で構成され、カソードがＶ２Ｏ５で構成されている。
【０２３２】
アノードがケイ素で構成され、カソードがＬｉＶ３Ｏ８で構成されている。
【０２３３】
アノードがケイ素で構成され、カソードがＬｉＦｅＰＯ４で構成されている。
【０２３４】
アノードがケイ素で構成され、カソードがＬｉＣｏＰＯ４で構成されている。
【０２３５】
アノードがケイ素で構成され、カソードがＬｉＮｉＰＯ４で構成されている。
【０２３６】
アノードがケイ素で構成され、カソードがＬｉＭｎＰＯ４で構成されている。
【０２３７】
アノードがケイ素で構成され、カソードがＬｉＣｕＰＯ４で構成されている。
【０２３８】
アノードがケイ素で構成され、カソードがＬｉＦｅＰＯ４Ｆで構成されている。
【０２３９】
アノードがケイ素で構成され、カソードがＣｕ３（ＰＯ４）２で構成されている。
【０２４０】
アノードがケイ素で構成され、カソードがＬｉ２Ｃｏ１−ｘＦｅｘＰＯ４Ｆで構成されている。
【０２４１】
アノードがケイ素で構成され、カソードがＬｉ２Ｃｏ１−ｘＦｅＭｎｘＰＯ４Ｆで構成されている。
【０２４２】
アノードがナトリウムで構成され、カソードがＭｎＯ２で構成されている。
【０２４３】
アノードがナトリウムで構成され、カソードがＬｉＭｎ２Ｏ４で構成されている。
【０２４４】
アノードがナトリウムで構成され、カソードがＬｉＮｉ０．５Ｍｎ１．５Ｏ４で構成されている。
【０２４５】
アノードがナトリウムで構成され、カソードがＬｉＣｏＯ２で構成されている。
【０２４６】
アノードがナトリウムで構成され、カソードがＬｉＴｉＳ２で構成されている。
【０２４７】
アノードがナトリウムで構成され、カソードがＶ２Ｏ５で構成されている。
【０２４８】
アノードがナトリウムで構成され、カソードがＬｉＶ３Ｏ８で構成されている。
【０２４９】
アノードがナトリウムで構成され、カソードがＬｉＦｅＰＯ４で構成されている。
【０２５０】
アノードがナトリウムで構成され、カソードがＬｉＣｏＰＯ４で構成されている。
【０２５１】
アノードがナトリウムで構成され、カソードがＬｉＮｉＰＯ４で構成されている。
【０２５２】
アノードがナトリウムで構成され、カソードがＬｉＭｎＰＯ４で構成されている。
【０２５３】
アノードがナトリウムで構成され、カソードがＬｉＣｕＰＯ４で構成されている。
【０２５４】
アノードがナトリウムで構成され、カソードがＬｉＦｅＰＯ４Ｆで構成されている。
【０２５５】
アノードがナトリウムで構成され、カソードがＣｕ３（ＰＯ４）２で構成されている。
【０２５６】
アノードがナトリウムで構成され、カソードがＬｉ２Ｃｏ１−ｘＦｅｘＰＯ４Ｆで構成されている。
【０２５７】
アノードがナトリウムで構成され、カソードがＬｉ２Ｃｏ１−ｘＦｅＭｎｘＰＯ４Ｆで構成されている。
【０２５８】
アノードがビスマスで構成され、カソードがＭｎＯ２で構成されている。
【０２５９】
アノードがビスマスで構成され、カソードがＬｉＭｎ２Ｏ４で構成されている。
【０２６０】
アノードがビスマスで構成され、カソードがＬｉＮｉ０．５Ｍｎ１．５Ｏ４で構成されている。
【０２６１】
アノードがビスマスで構成され、カソードがＬｉＣｏＯ２で構成されている。
【０２６２】
アノードがビスマスで構成され、カソードがＬｉＴｉＳ２で構成されている。
【０２６３】
アノードがビスマスで構成され、カソードがＶ２Ｏ５で構成されている。
【０２６４】
アノードがビスマスで構成され、カソードがＬｉＶ３Ｏ８で構成されている。
【０２６５】
アノードがビスマスで構成され、カソードがＬｉＦｅＰＯ４で構成されている。
【０２６６】
アノードがビスマスで構成され、カソードがＬｉＣｏＰＯ４で構成されている。
【０２６７】
アノードがビスマスで構成され、カソードがＬｉＮｉＰＯ４で構成されている。
【０２６８】
アノードがビスマスで構成され、カソードがＬｉＭｎＰＯ４で構成されている。
【０２６９】
アノードがビスマスで構成され、カソードがＬｉＣｕＰＯ４で構成されている。
【０２７０】
アノードがビスマスで構成され、カソードがＬｉＦｅＰＯ４Ｆで構成されている。
【０２７１】
アノードがビスマスで構成され、カソードがＣｕ３（ＰＯ４）２で構成されている。
【０２７２】
アノードがビスマスで構成され、カソードがＬｉ２Ｃｏ１−ｘＦｅｘＰＯ４Ｆで構成されている。
【０２７３】
アノードがビスマスで構成され、カソードがＬｉ２Ｃｏ１−ｘＦｅＭｎｘＰＯ４Ｆで構成されている。
【０２７４】
アノードがＳｎＳｂで構成され、カソードがＭｎＯ２で構成されている。
【０２７５】
アノードがＳｎＳｂで構成され、カソードがＬｉＭｎ２Ｏ４で構成されている。
【０２７６】
アノードがＳｎＳｂで構成され、カソードがＬｉＮｉ０．５Ｍｎ１．５Ｏ４で構成されている。
【０２７７】
アノードがＳｎＳｂで構成され、カソードがＬｉＣｏＯ２で構成されている。
【０２７８】
アノードがＳｎＳｂで構成され、カソードがＬｉＴｉＳ２で構成されている。
【０２７９】
アノードがＳｎＳｂで構成され、カソードがＶ２Ｏ５で構成されている。
【０２８０】
アノードがＳｎＳｂで構成され、カソードがＬｉＶ３Ｏ８で構成されている。
【０２８１】
アノードがＳｎＳｂで構成され、カソードがＬｉＦｅＰＯ４で構成されている。
【０２８２】
アノードがＳｎＳｂで構成され、カソードがＬｉＣｏＰＯ４で構成されている。
【０２８３】
アノードがＳｎＳｂで構成され、カソードがＬｉＮｉＰＯ４で構成されている。
【０２８４】
アノードがＳｎＳｂで構成され、カソードがＬｉＭｎＰＯ４で構成されている。
【０２８５】
アノードがＳｎＳｂで構成され、カソードがＬｉＣｕＰＯ４で構成されている。
【０２８６】
アノードがＳｎＳｂで構成され、カソードがＬｉＦｅＰＯ４Ｆで構成されている。
【０２８７】
アノードがＳｎＳｂで構成され、カソードがＣｕ３（ＰＯ４）２で構成されている。
【０２８８】
アノードがＳｎＳｂで構成され、カソードがＬｉ２Ｃｏ１−ｘＦｅｘＰＯ４Ｆで構成されている。
【０２８９】
アノードがＳｎＳｂで構成され、カソードがＬｉ２Ｃｏ１−ｘＦｅＭｎｘＰＯ４Ｆで構成されている。
【０２９０】
アノードがＬｉＦｅｙＮ２で構成され、カソードがＭｎＯ２で構成されている。
【０２９１】
アノードがＬｉＦｅｙＮ２で構成され、カソードがＬｉＭｎ２Ｏ４で構成されている。
【０２９２】
アノードがＬｉＦｅｙＮ２で構成され、カソードがＬｉＮｉ０．５Ｍｎ１．５Ｏ４で構成されている。
【０２９３】
アノードがＬｉＦｅｙＮ２で構成され、カソードがＬｉＣｏＯ２で構成されている。
【０２９４】
アノードがＬｉＦｅｙＮ２で構成され、カソードがＬｉＴｉＳ２で構成されている。
【０２９５】
アノードがＬｉＦｅｙＮ２で構成され、カソードがＶ２Ｏ５で構成されている。
【０２９６】
アノードがＬｉＦｅｙＮ２で構成され、カソードがＬｉＶ３Ｏ８で構成されている。
【０２９７】
アノードがＬｉＦｅｙＮ２で構成され、カソードがＬｉＦｅＰＯ４で構成されている。
【０２９８】
アノードがＬｉＦｅｙＮ２で構成され、カソードがＬｉＣｏＰＯ４で構成されている。
【０２９９】
アノードがＬｉＦｅｙＮ２で構成され、カソードがＬｉＮｉＰＯ４で構成されている。
【０３００】
アノードがＬｉＦｅｙＮ２で構成され、カソードがＬｉＭｎＰＯ４で構成されている。
【０３０１】
アノードがＬｉＦｅｙＮ２で構成され、カソードがＬｉＣｕＰＯ４で構成されている。
【０３０２】
アノードがＬｉＦｅｙＮ２で構成され、カソードがＬｉＦｅＰＯ４Ｆで構成されている。
【０３０３】
アノードがＬｉＦｅｙＮ２で構成され、カソードがＣｕ３（ＰＯ４）２で構成されている。
【０３０４】
アノードがＬｉＦｅｙＮ２で構成され、カソードがＬｉ２Ｃｏ１−ｘＦｅｘＰＯ４Ｆで構成されている。
【０３０５】
アノードがＬｉＦｅｙＮ２で構成され、カソードがＬｉ２Ｃｏ１−ｘＦｅＭｎｘＰＯ４Ｆで構成されている。
【０３０６】
アノードがＬｉＣｏｙＮ２で構成され、カソードがＭｎＯ２で構成されている。
【０３０７】
アノードがＬｉＣｏｙＮ２で構成され、カソードがＬｉＭｎ２Ｏ４で構成されている。
【０３０８】
アノードがＬｉＣｏｙＮ２で構成され、カソードがＬｉＮｉ０．５Ｍｎ１．５Ｏ４で構成されている。
【０３０９】
アノードがＬｉＣｏｙＮ２で構成され、カソードがＬｉＣｏＯ２で構成されている。
【０３１０】
アノードがＬｉＣｏｙＮ２で構成され、カソードがＬｉＴｉＳ２で構成されている。
【０３１１】
アノードがＬｉＣｏｙＮ２で構成され、カソードがＶ２Ｏ５で構成されている。
【０３１２】
アノードがＬｉＣｏｙＮ２で構成され、カソードがＬｉＶ３Ｏ８で構成されている。
【０３１３】
アノードがＬｉＣｏｙＮ２で構成され、カソードがＬｉＦｅＰＯ４で構成されている。
【０３１４】
アノードがＬｉＣｏｙＮ２で構成され、カソードがＬｉＣｏＰＯ４で構成されている。
【０３１５】
アノードがＬｉＣｏｙＮ２で構成され、カソードがＬｉＮｉＰＯ４で構成されている。
【０３１６】
アノードがＬｉＣｏｙＮ２で構成され、カソードがＬｉＭｎＰＯ４で構成されている。
【０３１７】
アノードがＬｉＣｏｙＮ２で構成され、カソードがＬｉＣｕＰＯ４で構成されている。
【０３１８】
アノードがＬｉＣｏｙＮ２で構成され、カソードがＬｉＦｅＰＯ４Ｆで構成されている。
【０３１９】
アノードがＬｉＣｏｙＮ２で構成され、カソードがＣｕ３（ＰＯ４）２で構成されている。
【０３２０】
アノードがＬｉＣｏｙＮ２で構成され、カソードがＬｉ２Ｃｏ１−ｘＦｅｘＰＯ４Ｆで構成されている。
【０３２１】
アノードがＬｉＣｏｙＮ２で構成され、カソードがＬｉ２Ｃｏ１−ｘＦｅＭｎｘＰＯ４Ｆで構成されている。
【０３２２】
アノードがＬｉＮｉｙＮ２で構成され、カソードがＭｎＯ２で構成されている。
【０３２３】
アノードがＬｉＮｉｙＮ２で構成され、カソードがＬｉＭｎ２Ｏ４で構成されている。
【０３２４】
アノードがＬｉＮｉｙＮ２で構成され、カソードがＬｉＮｉ０．５Ｍｎ１．５Ｏ４で構成されている。
【０３２５】
アノードがＬｉＮｉｙＮ２で構成され、カソードがＬｉＣｏＯ２で構成されている。
【０３２６】
アノードがＬｉＮｉｙＮ２で構成され、カソードがＬｉＴｉＳ２で構成されている。
【０３２７】
アノードがＬｉＮｉｙＮ２で構成され、カソードがＶ２Ｏ５で構成されている。
【０３２８】
アノードがＬｉＮｉｙＮ２で構成され、カソードがＬｉＶ３Ｏ８で構成されている。
【０３２９】
アノードがＬｉＮｉｙＮ２で構成され、カソードがＬｉＦｅＰＯ４で構成されている。
【０３３０】
アノードがＬｉＮｉｙＮ２で構成され、カソードがＬｉＣｏＰＯ４で構成されている。
【０３３１】
アノードがＬｉＮｉｙＮ２で構成され、カソードがＬｉＮｉＰＯ４で構成されている。
【０３３２】
アノードがＬｉＮｉｙＮ２で構成され、カソードがＬｉＭｎＰＯ４で構成されている。
【０３３３】
アノードがＬｉＮｉｙＮ２で構成され、カソードがＬｉＣｕＰＯ４で構成されている。
【０３３４】
アノードがＬｉＮｉｙＮ２で構成され、カソードがＬｉＦｅＰＯ４Ｆで構成されている。
【０３３５】
アノードがＬｉＮｉｙＮ２で構成され、カソードがＣｕ３（ＰＯ４）２で構成されている。
【０３３６】
アノードがＬｉＮｉｙＮ２で構成され、カソードがＬｉ２Ｃｏ１−ｘＦｅｘＰＯ４Ｆで構成されている。
【０３３７】
アノードがＬｉＮｉｙＮ２で構成され、カソードがＬｉ２Ｃｏ１−ｘＦｅＭｎｘＰＯ４Ｆで構成されている。
【０３３８】
アノードがＬｉＭｎｙＮ２で構成され、カソードがＭｎＯ２で構成されている。
【０３３９】
アノードがＬｉＭｎｙＮ２で構成され、カソードがＬｉＭｎ２Ｏ４で構成されている。
【０３４０】
アノードがＬｉＭｎｙＮ２で構成され、カソードがＬｉＮｉ０．５Ｍｎ１．５Ｏ４で構成されている。
【０３４１】
アノードがＬｉＭｎｙＮ２で構成され、カソードがＬｉＣｏＯ２で構成されている。
【０３４２】
アノードがＬｉＭｎｙＮ２で構成され、カソードがＬｉＴｉＳ２で構成されている。
【０３４３】
アノードがＬｉＭｎｙＮ２で構成され、カソードがＶ２Ｏ５で構成されている。
【０３４４】
アノードがＬｉＭｎｙＮ２で構成され、カソードがＬｉＶ３Ｏ８で構成されている。
【０３４５】
アノードがＬｉＭｎｙＮ２で構成され、カソードがＬｉＦｅＰＯ４で構成されている。
【０３４６】
アノードがＬｉＭｎｙＮ２で構成され、カソードがＬｉＣｏＰＯ４で構成されている。
【０３４７】
アノードがＬｉＭｎｙＮ２で構成され、カソードがＬｉＮｉＰＯ４で構成されている。
【０３４８】
アノードがＬｉＭｎｙＮ２で構成され、カソードがＬｉＭｎＰＯ４で構成されている。
【０３４９】
アノードがＬｉＭｎｙＮ２で構成され、カソードがＬｉＣｕＰＯ４で構成されている。
【０３５０】
アノードがＬｉＭｎｙＮ２で構成され、カソードがＬｉＦｅＰＯ４Ｆで構成されている。
【０３５１】
アノードがＬｉＭｎｙＮ２で構成され、カソードがＣｕ３（ＰＯ４）２で構成されている。
【０３５２】
アノードがＬｉＭｎｙＮ２で構成され、カソードがＬｉ２Ｃｏ１−ｘＦｅｘＰＯ４Ｆで構成されている。
【０３５３】
アノードがＬｉＭｎｙＮ２で構成され、カソードがＬｉ２Ｃｏ１−ｘＦｅＭｎｘＰＯ４Ｆで構成されている。
【０３５４】
アノードがＬｉＣｕｙＮ２で構成され、カソードがＭｎＯ２で構成されている。
【０３５５】
アノードがＬｉＣｕｙＮ２で構成され、カソードがＬｉＭｎ２Ｏ４で構成されている。
【０３５６】
アノードがＬｉＣｕｙＮ２で構成され、カソードがＬｉＮｉ０．５Ｍｎ１．５Ｏ４で構成されている。
【０３５７】
アノードがＬｉＣｕｙＮ２で構成され、カソードがＬｉＣｏＯ２で構成されている。
【０３５８】
アノードがＬｉＣｕｙＮ２で構成され、カソードがＬｉＴｉＳ２で構成されている。
【０３５９】
アノードがＬｉＣｕｙＮ２で構成され、カソードがＶ２Ｏ５で構成されている。
【０３６０】
アノードがＬｉＣｕｙＮ２で構成され、カソードがＬｉＶ３Ｏ８で構成されている。
【０３６１】
アノードがＬｉＣｕｙＮ２で構成され、カソードがＬｉＦｅＰＯ４で構成されている。
【０３６２】
アノードがＬｉＣｕｙＮ２で構成され、カソードがＬｉＣｏＰＯ４で構成されている。
【０３６３】
アノードがＬｉＣｕｙＮ２で構成され、カソードがＬｉＮｉＰＯ４で構成されている。
【０３６４】
アノードがＬｉＣｕｙＮ２で構成され、カソードがＬｉＭｎＰＯ４で構成されている。
【０３６５】
アノードがＬｉＣｕｙＮ２で構成され、カソードがＬｉＣｕＰＯ４で構成されている。
【０３６６】
アノードがＬｉＣｕｙＮ２で構成され、カソードがＬｉＦｅＰＯ４Ｆで構成されている。
【０３６７】
アノードがＬｉＣｕｙＮ２で構成され、カソードがＣｕ３（ＰＯ４）２で構成されている。
【０３６８】
アノードがＬｉＣｕｙＮ２で構成され、カソードがＬｉ２Ｃｏ１−ｘＦｅｘＰＯ４Ｆで構成されている。
【０３６９】
アノードがＬｉＣｕｙＮ２で構成され、カソードがＬｉ２Ｃｏ１−ｘＦｅＭｎｘＰＯ４Ｆで構成されている。
【０３７０】
アノードがＴｉＯ２で構成され、カソードがＭｎＯ２で構成されている。
【０３７１】
アノードがＴｉＯ２で構成され、カソードがＬｉＭｎ２Ｏ４で構成されている。
【０３７２】
アノードがＴｉＯ２で構成され、カソードがＬｉＮｉ０．５Ｍｎ１．５Ｏ４で構成されている。
【０３７３】
アノードがＴｉＯ２で構成され、カソードがＬｉＣｏＯ２で構成されている。
【０３７４】
アノードがＴｉＯ２で構成され、カソードがＬｉＴｉＳ２で構成されている。
【０３７５】
アノードがＴｉＯ２で構成され、カソードがＶ２Ｏ５で構成されている。
【０３７６】
アノードがＴｉＯ２で構成され、カソードがＬｉＶ３Ｏ８で構成されている。
【０３７７】
アノードがＴｉＯ２で構成され、カソードがＬｉＦｅＰＯ４で構成されている。
【０３７８】
アノードがＴｉＯ２で構成され、カソードがＬｉＣｏＰＯ４で構成されている。
【０３７９】
アノードがＴｉＯ２で構成され、カソードがＬｉＮｉＰＯ４で構成されている。
【０３８０】
アノードがＴｉＯ２で構成され、カソードがＬｉＭｎＰＯ４で構成されている。
【０３８１】
アノードがＴｉＯ２で構成され、カソードがＬｉＣｕＰＯ４で構成されている。
【０３８２】
アノードがＴｉＯ２で構成され、カソードがＬｉＦｅＰＯ４Ｆで構成されている。
【０３８３】
アノードがＴｉＯ２で構成され、カソードがＣｕ３（ＰＯ４）２で構成されている。
【０３８４】
アノードがＴｉＯ２で構成され、カソードがＬｉ２Ｃｏ１−ｘＦｅｘＰＯ４Ｆで構成されている。
【０３８５】
アノードがＴｉＯ２で構成され、カソードがＬｉ２Ｃｏ１−ｘＦｅＭｎｘＰＯ４Ｆで構成されている。
【０３８６】
アノードがＬｉ４Ｔｉ５Ｏ１２で構成され、カソードがＭｎＯ２で構成されている。
【０３８７】
アノードがＬｉ４Ｔｉ５Ｏ１２で構成され、カソードがＬｉＭｎ２Ｏ４で構成されている。
【０３８８】
アノードがＬｉ４Ｔｉ５Ｏ１２で構成され、カソードがＬｉＮｉ０．５Ｍｎ１．５Ｏ４で構成されている。
【０３８９】
アノードがＬｉ４Ｔｉ５Ｏ１２で構成され、カソードがＬｉＣｏＯ２で構成されている。
【０３９０】
アノードがＬｉ４Ｔｉ５Ｏ１２で構成され、カソードがＬｉＴｉＳ２で構成されている。
【０３９１】
アノードがＬｉ４Ｔｉ５Ｏ１２で構成され、カソードがＶ２Ｏ５で構成されている。
【０３９２】
アノードがＬｉ４Ｔｉ５Ｏ１２で構成され、カソードがＬｉＶ３Ｏ８で構成されている。
【０３９３】
アノードがＬｉ４Ｔｉ５Ｏ１２で構成され、カソードがＬｉＦｅＰＯ４で構成されている。
【０３９４】
アノードがＬｉ４Ｔｉ５Ｏ１２で構成され、カソードがＬｉＣｏＰＯ４で構成されている。
【０３９５】
アノードがＬｉ４Ｔｉ５Ｏ１２で構成され、カソードがＬｉＮｉＰＯ４で構成されている。
【０３９６】
アノードがＬｉ４Ｔｉ５Ｏ１２で構成され、カソードがＬｉＭｎＰＯ４で構成されている。
【０３９７】
アノードがＬｉ４Ｔｉ５Ｏ１２で構成され、カソードがＬｉＣｕＰＯ４で構成されている。
【０３９８】
アノードがＬｉ４Ｔｉ５Ｏ１２で構成され、カソードがＬｉＦｅＰＯ４Ｆで構成されている。
【０３９９】
アノードがＬｉ４Ｔｉ５Ｏ１２で構成され、カソードがＣｕ３（ＰＯ４）２で構成されている。
【０４００】
アノードがＬｉ４Ｔｉ５Ｏ１２で構成され、カソードがＬｉ２Ｃｏ１−ｘＦｅｘＰＯ４Ｆで構成されている。
【０４０１】
アノードがＬｉ４Ｔｉ５Ｏ１２で構成され、カソードがＬｉ２Ｃｏ１−ｘＦｅＭｎｘＰＯ４Ｆで構成されている。
【０４０２】
各電極を堆積し且つマイクロピラーに形成する方法は、考慮される活物質に適合するように、既知の層堆積方法から選択される。特に、スピンコーティング、ディップコーティング、ドクターブレード、電着などの従来の方法が考えられる。
【０４０３】
本発明の一実施形態では、アノード４が堆積されマイクロピラーの列に構成される蛇行アノード集電体２ａ，２ｂ，…が設けられた第１の基板１は、カソード４’が堆積されマイクロピラーの列に構成される蛇行電極集電体２’ａ、２’ｂ、…が設けられた第２の基板１’に面するように配置される。互いに向かい合う２つの面の間には、アノードのマイクロピラーとカソードのマイクロピラーとの間に電気的接触、すなわち短絡がないように、十分な距離をとらなければならない。図４は、電気エネルギー貯蔵要素を構成する要素の構造の概略図である。空間５は、２つの基板１，１’を隔てている。また、空間５は、アノードマイクロピラー４同士を互いに隔てており、カソードマイクロピラー４’同士を互いに隔ており、更に、アノードマイクロピラー４をカソードマイクロピラー４’から隔てている。空間５は、自己修復ポリマーの種類の材料からなる電解質で満たされている。
【０４０４】
電解質は、自己修復ポリマーの種類の材料のリストから選択された材料からなる。自己修復ポリマー電解質は、以下の異なる機能を持つ他の２つのものを組み合わせることで得られる。
−  ダングリング水素結合（ｄａｎｇｌｉｎｇ  ｈｙｄｒｏｇｅｎ  ｂｏｎｄｓ）の存在による、自己修復機能
−  イオン伝導機能
【０４０５】
自己修復ポリマーは、自己修復モノマーを、異なる分子量のポリエチレンオキシド（ＰＥＯ）、ポリエチレングリコール（ＰＥＧ）、ポリスチレン（ＰＳ）などの他のイオン伝導性ポリマーとともに、制御されたラジカル重合を行うことで機能化することにより得られる。自己修復モノマーの硬度と伸縮性を制御するために、ＰＳやＰＭＭＡなどのハードブロック又はＰＡＢｕなどのソフトブロックをグラフトすることができる。
【０４０６】
本発明に係る変形可能な蓄電池の好ましい例として、特に、電解質がＰＯＥ−ｂ−ポリ（５−アセチルアミノペンチルアクリレート）、ＰＯＥ−ｂ−ＰＳ−ｇ−ポリ（５−アセチルアミノペンチルアクリレート）、ＰＥＧ−ｂ−ポリ（５−アセチルアミノペンチルアクリレート）、ＰＥＧ−ｂ−６−（２−ウレイド−４−ピリミジノン）ヘキシルアクリレート、又はその主となるユニットが以下に示すものから選択されるその他のポリマーである、変形可能な蓄電池を挙げることができる。
【化１】
2020511746.tif 000003
【０４０７】
２つの基板と電極マイクロピラーとの間に電解質を堆積させる方法は、既知の方法から選択され、考慮されるブロック共重合体に適合される。
【０４０８】
電気エネルギー貯蔵要素を引き伸ばす場合、電極を、間隔を空けたマイクロピラーで構成することにより、電極を構成する材料又は電極及び集電体間の界面において破壊（割れ）が生じるのを回避するという第１の利点がある。
【０４０９】
この構成は、リチウムイオンバッテリーの場合、Ｌｉ＋イオンの連続的な抽出／挿入に起因する電極の体積の変動に対する耐性がよりよく、電解質及び電極間の界面での接触の損失を回避できるという第２の利点がある。
【０４１０】
更に、このマイクロピラーで構成することにより、電極及び電解質間の接触表面が増加し、単位表面あたりのエネルギーと出力密度が更に増加するという第３の利点がある。
【０４１１】
最後に、従来技術の長い蛇行部の相互接続とは異なり、電極及び集電体間のいわゆる直列電気抵抗（ｓｅｒｉｅｓ  ｅｌｅｃｔｒｉｃａｌ  ｒｅｓｉｓｔａｎｃｅ）が、それらの間の直接的な電気接触によって、著しく減少することが保証されるという第４の利点がある。
【０４１２】
最後に、自己修復ポリマーの使用は、バッテリーを引き伸ばした後、電極及び電解質間の、損傷のない連続した界面の維持に寄与する。
【０４１３】
本発明はまた、変形可能な貯蔵要素の製造方法に関する。この製造方法は、以下の工程を備えている。
ａ．第１の基板及び第２の基板を準備する工程
ｂ．第１の基板の面の少なくとも一部に、長さが２つの端部間の距離よりも長い少なくとも１つの第１曲線部に近接し且つ第１曲線部に沿って、少なくとも１つの第１の集電体（２ａ，２ｂ，…）を堆積する工程
ｃ．第２の基板の面の少なくとも一部に、長さが２つの端部間の距離よりも長い少なくとも１つの第２曲線部に近接し第２曲線部の両側に、少なくとも１つの第２の集電体（２ａ’，２ｂ’，…）を堆積する工程
ｄ．少なくとも１つの第１の集電体（２ａ，２ｂ，…）上に、第１の集電体の表面上において互いに間隔を空けて配置される１組の第１ピラー（４）からなるアノードを堆積する工程
ｅ．少なくとも１つの第２の集電体（２ａ’，２ｂ’，…）上に、第２の集電体の表面上において互いに間隔をあけて配置される１組の第２ピラー（４’）からなるカソードを堆積する工程
ｆ．少なくとも１つの第１の集電体及び少なくとも１つの第２の集電体がそれぞれ堆積された第１の基板及び第２の基板の面に電解質を満たす一方、アノードにおける第１ピラー（４）及びカソードにおける第２ピラー（４’）を該電解質で満たし、これらの面を互いに向かい合わせる工程、
又は、
少なくとも１つの第１の集電体及び少なくとも１つの第２の集電体がそれぞれ堆積された第１の基板及び第２の基板の面を互いに向かい合わせて配置し、第１の基板及び第２の基板の面によって区切られた空間（５）を電解質で満たす一方、アノードにおける第１ピラー（４）及びカソードにおける第２ピラー（４’）をこの電解質で満たす工程
【０４１４】
前記の工程の記載順序は、実行する順序を限定するものではない。
【０４１５】
図７は、前記方法に係る、より正確には前記方法の工程ｆの第１の選択肢に係る、変形可能な蓄電池の一方の面の一実施形態を、各工程で製造される中間製品として示す。
【０４１６】
図７において、（ａ）は、第１の基板を配置する工程ａと、これに続く、第１の集電体を堆積する工程ｂの一部ｂ１及びアノード又はカソード（４，４’）を堆積する工程ｄの一部ｄ１との組み合わせによって製造される中間製品を示す。この中間製品の段階では、集電体の蛇行部と電極のマイクロピラーはまだ形成されていない。
【０４１７】
次いで、フォトリソグラフィーによって電極のマイクロピラーを形成する。これは、工程ｄの残りの部分ｄ２である。その結果を、図７において（ｂ）に示す。
【０４１８】
次いで、レーザー彫刻によって蛇行部２ａ、２ｂを形成する。これは、工程ｂの残りの部分ｂ２である。その結果を、図７において（ｃ）に示す。
【０４１９】
最後に、工程ｆで、電解質を、いわゆるディップコーティングによって堆積する。その結果を、図７において（ｄ）に模式的に示す。
【図１】
2020511746.tif 000004
【図２】
2020511746.tif 000005
【図３】
2020511746.tif 000006
【図４】
2020511746.tif 000007
【図５】
2020511746.tif 000008
【図６ａ】
2020511746.tif 000009
【図６ｂ】
2020511746.tif 000010
【図６ｃ】
2020511746.tif 000011
【図７】
2020511746.tif 000012
【国際調査報告】
2020511746.tif 000013
2020511746.tif 000014
2020511746.tif 000015
2020511746.tif 000016